본 발명은 넓은 온도 영역대에서 높은 열전 변환 성능을 갖는 열전재료를 제조하는 방법을 개시한다. 본 발명에 따른 열전재료 제조 방법은 Cu-Se계 물질을 준비하는 단계; 및 상기 Cu-Se계 물질을 Cu 무전해 도금하는 단계를 포함한다.
주어진 문장을 읽고 간략하게 요약해주세요.

문장: 
[ 발명의 명칭 ]
열전재료 제조 방법Method for manufacturing thermoelectric materials
[ 기술분야 ]
본 발명은 열전 변환 기술에 관한 것으로, 보다 상세하게는 열전 변환 특성이 우수한 열전 변환 물질의 제조 방법에 관한 것이다.
[ 배경기술 ]
화합물 반도체는 실리콘이나 게르마늄과 같은 단일 원소가 아닌 2종 이상의 원소가 결합되어 반도체로서 동작하는 화합물이다. 이러한 화합물 반도체는 현재 다양한 종류가 개발되어 다양한 분야에서 사용되고 있다. 대표적으로, 펠티어 효과(Peltier Effect)를 이용한 열전 변환 소자, 광전 변환 효과를 이용한 발광 다이오드나 레이저 다이오드 등의 발광 소자와 태양 전지 등에 화합물 반도체가 이용될 수 있다.특히, 열전 변환 소자는 열전 변환 발전이나 열전 변환 냉각 등에 적용될 수 있는데, 일반적으로는 N 타입 열전 반도체와 P 타입 열전 반도체가 전기적으로는 직렬로, 열적으로는 병렬로 연결되는 방식으로 구성된다. 이 중 열전 변환 발전은 열전 변환 소자에 온도차를 둠으로써 발생하는 열기전력을 이용하여, 열 에너지를 전기 에너지로 변환시키는 발전 형태이다. 그리고, 열전 변환 냉각은 열전 변환 소자의 양단에 직류 전류를 흘렸을 때, 양단에서 온도차가 발생하는 효과를 이용하여, 전기 에너지를 열 에너지로 변환시키는 냉각 형태이다.열전재료의 에너지 변환 효율은 무차원 열전 성능지수(dimensionless figure of merit)로 평가되며, 이는  로 정의된다. S는 제벡 계수, σ는 전기전도도, T는 절대온도, κ는 열전도도이다. 상기 무차원 성능지수 ZT값을 증가시키기 위해서는 제벡 계수와 전기전도도 즉, 파워팩터(S2σ)는 증가시키고 열전도도는 감소시켜야 한다. 지금까지 열전 변환 소자로 사용될 수 있도록 많은 열전재료가 제안 및 개발되고 있으며, 그 중 Cu-Se계 열전재료로서는 현재까지 CuxSe(x≤2)가 제안 및 개발되고 있다. 이는 x가 2 이하인 조성인 CuxSe는 이미 알려져 있기 때문인 것으로 생각된다. 특히, 최근에는 CuxSe(1.98≤x≤2)에서 비교적 낮은 열전도도와 높은 ZT값이 보고된 바 있다. 대표적으로, Lidong Chen 그룹에서는 Cu2Se가 727℃에서 ZT=1.5를 나타낸다고 보고한 바 있다(Nature Materials, 11, (2012), 422-425). 또한, MIT의 Gang Chen 그룹은 x가 2보다 작은 x=1.96(Cu2Se1.02), x=1.98(Cu2Se1.01)에서 높은 ZT값을 보고한 바 있다(Nano Energy (2012) 1, 472-478). 하지만, 이러한 두 결과 모두를 살펴보면, 600℃~727℃에서 비교적 양호한 ZT값이 관찰되긴 하지만, 600℃ 이하의 온도에서는 ZT값이 매우 낮은 결과를 보여주고 있다. 이처럼, 고온에서 높은 ZT를 가지더라도 저온에서 ZT값이 낮은 열전 소재는 바람직하지 않으며, 특히 발전용 열전 소재로는 더욱 적합하지 않다. 왜냐하면 이와 같은 열전 소재가 고온의 열원에 적용되더라도 소재 자체에서 발생하는 온도 구배(gradient)에 의하여 소재의 일부는 원하는 온도보다 훨씬 낮은 온도를 경험하기 때문이다. 따라서, 600℃ 이상의 높은 온도 범위에서는 물론이고, 100℃~600℃와 같이 600℃ 미만의 낮은 온도 구간에서도 높은 ZT값을 가짐으로써, 넓은 온도 영역 대에 걸쳐 높은 ZT값을 유지할 수 있는 열전재료가 개발될 필요가 있다.
[ 발명의 개요 ]

[ 해결하려는 과제 ]
따라서, 본 발명은 상기와 같은 문제점을 해결하기 위해 창안된 것으로서, 넓은 온도 영역대에서 높은 열전 변환 성능을 갖는 열전재료를 제조하는 방법을 제공하는 것을 목적으로 한다.본 발명의 다른 목적 및 장점들은 하기의 설명에 의해서 이해될 수 있으며, 본 발명의 실시예에 의해 보다 분명하게 알게 될 것이다. 또한, 본 발명의 목적 및 장점들은 특허 청구 범위에 나타낸 수단 및 그 조합에 의해 실현될 수 있음을 쉽게 알 수 있을 것이다.
[ 과제의 해결 수단 ]
상기와 같은 목적을 달성하기 위한 본 발명에 따른 열전재료 제조 방법은 Cu-Se계 물질을 준비하는 단계; 및 상기 Cu-Se계 물질을 Cu 무전해 도금하는 단계를 포함한다. 상기 Cu-Se계 물질은 CuxSe(x≤2.1)인 것이 바람직하다. 특히 상기 x는 2≤x일 수 있다.상기 Cu-Se계 물질은 분말 형태로 준비하는 것이 바람직하다.바람직한 실시예에서, 상기 Cu-Se계 물질을 준비하는 단계는 CuxSe(2≤x≤2.1)의 화학식에 대응되도록 Cu 및 Se를 칭량하여 혼합함으로써 혼합물을 형성하는 단계; 및 상기 혼합물을 열처리하여 CuxSe(2≤x≤2.1) 합성물을 형성하는 단계를 포함한다. 이 때, 상기 합성물을 형성하는 단계는 고체상 반응 방식에 의해 수행될 수 있다. 상기 합성물을 분말 형태로 분쇄하는 단계를 더 포함할 수 있다. 상기 합성물을 형성하는 단계는 200℃ 내지 650℃의 온도 범위에서 수행될 수 있다. 상기 혼합물을 형성하는 단계는 분말 형태의 Cu 및 Se를 혼합하는 것일 수 있다.상기 Cu 무전해 도금하는 단계는 상기 Cu-Se계 물질에 환원제를 적용하여 상기 Cu-Se계 물질 표면을 활성화시키는 단계; 및 표면이 활성화된 Cu-Se계 물질에 Cu염 도금 용액을 적용하여 도금을 진행하는 단계를 포함할 수 있다.상기 환원제는 알데히드계, NaBH4, LiBH4, 히드라진, 차아인산염 및 DMAB(디메틸 아민보란) 중 적어도 어느 하나일 수 있다. 바람직한 실시예에서, 상기 환원제는 HCHO(포름알데히드)이다.상기 Cu염 도금 용액은 주석산나트륨칼륨 4수화물(Sodium potassium tartrate tetrahydrate)을 초순수에 넣어 수용액을 형성하는 단계; 상기 수용액에 NaOH를 첨가하여 pH를 조절하는 단계; 및 상기 pH가 조절된 용액에 CuSO4를 첨가하는 단계를 포함하여 제조할 수 있다.바람직한 실시예에서, 상기 Cu 무전해 도금하는 단계는 분말 형태의 상기 합성물에 HCHO 및 초순수를 적용하여 상기 합성물 표면에 HCHO를 도포하는 단계; 상기 HCHO가 도포된 합성물에 Cu염 도금 용액을 적용하여 도금을 진행하는 단계; 및 상기 도금이 진행된 합성물을 원심 분리하고 상층액을 제거하여 도금을 종료하는 단계를 포함한다.바람직한 실시예에서, 상기 Cu 무전해 도금하는 단계 종료 후, 초순수 세척 단계 및 건조 단계를 더 포함할 수 있다. 본 발명은 상기 Cu 무전해 도금된 Cu-Se계 물질을 가압 소결하는 단계를 더 포함할 수 있다. 상기 가압 소결하는 단계는 핫 프레스 방식 또는 방전 플라즈마 소결 방식에 의해 수행될 수 있다. 상기 가압 소결하는 단계는 30MPa 내지 200MPa의 압력 조건 하에서 수행될 수 있다. 특히, 상기 가압 소결하는 단계 중에, Cu 및 Se를 구비하는 매트릭스의 결정 계면에 Cu 함유 입자가 형성될 수 있다. 상기 Cu 함유 입자는 단일 Cu 입자 및 Cu2O 입자 중 적어도 하나를 포함할 수 있다.
[ 발명의 효과 ]
본 발명에 의하면, Cu-Se계 물질 표면에 Cu 나노입자가 존재하는 열전재료를 제조할 수 있고, 이러한 열전재료를 가압 소결하여 만드는 열전재료는 열전 변환 성능이 우수하다.특히, 본 발명의 일 측면에 따라 제조된 열전재료는 100℃ 내지 600℃의 넓은 온도 범위에서 낮은 열확산도 및 낮은 열전도도, 그리고 높은 제백 계수 및 높은 ZT값이 확보될 수 있다.따라서, 본 발명에 따라 제조된 열전재료는 종래의 열전재료를 대체하거나 종래의 열전재료에 더하여 또 다른 하나의 소재로서 사용될 수 있다.더욱이, 본 발명의 일 측면에 따라 제조된 열전재료는 600℃ 이하의 온도, 더욱이 100℃~200℃에 가까운 저온에서도 종래 열전재료에 비해 높은 ZT값이 유지될 수 있다. 따라서, 본 발명에 따라 제조된 열전재료는 발전용 열전 장치 등에 이용될 경우, 비교적 낮은 온도에 노출되는 재료의 경우에도 안정적인 열전 변환 성능이 확보될 수 있다.또한, 본 발명에 따라 제조된 열전재료는 태양 전지나 적외선 윈도우(IR window), 적외선 센서, 마그네틱 소자, 메모리 등에도 이용될 수 있다.
[ 도면의 간단한 설명 ]
본 명세서에 첨부되는 다음의 도면들은 본 발명의 바람직한 실시예를 예시하는 것이며, 후술하는 발명의 상세한 설명과 함께 본 발명의 기술사상을 더욱 이해시키는 역할을 하는 것이므로, 본 발명은 그러한 도면에 기재된 사항에만 한정되어 해석되어서는 아니 된다.도 1은 본 발명의 일 실시예에 따른 열전재료 제조 방법을 개략적으로 나타내는 흐름도이다.도 2는 본 발명의 일 실시예에 따른 Cu-Se계 물질을 준비하는 단계를 개략적으로 나타내는 흐름도이다.도 3은 본 발명의 일 실시예에 따른 Cu 무전해 도금하는 단계를 개략적으로 나타내는 흐름도이다.도 4는 본 발명의 다른 실시예에 따른 열전재료 제조 방법을 개략적으로 나타내는 흐름도이다.도 5는 본 발명의 실시예 및 비교예에 따라 제조된 열전재료의 SEM 이미지이다.도 6은 본 발명의 실시예 및 비교예에 따라 제조된 열전재료의 온도에 따른 전기전도도 측정 결과를 비교하여 나타낸 그래프이다.도 7은 본 발명의 실시예 및 비교예에 따라 제조된 열전재료의 온도에 따른 제백 계수 측정 결과를 비교하여 나타낸 그래프이다.도 8은 본 발명의 실시예 및 비교예에 따라 제조된 열전재료의 온도에 따른 파워팩터 계산 결과를 비교하여 나타낸 그래프이다.도 9는 본 발명의 실시예 및 비교예에 따라 제조된 열전재료의 온도에 따른 열확산도 측정 결과를 비교하여 나타낸 그래프이다.도 10은 본 발명의 실시예 및 비교예에 따라 제조된 열전재료의 온도에 따른 열전도도 측정 결과를 비교하여 나타낸 그래프이다.도 11은 본 발명의 실시예 및 비교예에 따라 제조된 열전재료의 온도에 따른 ZT값 계산 결과를 비교하여 나타낸 그래프이다.
[ 발명을 실시하기 위한 구체적인 내용 ]
본 발명의 이점 및 특징, 그리고 그것들을 달성하는 방법은 첨부되는 도면과 함께 상세하게 후술되어 있는 실시예들을 참조하면 명확해질 것이다. 그러나 본 발명은 이하에서 개시되는 실시예들에 한정되는 것이 아니라 서로 다른 다양한 형태로 구현될 수 있으며, 단지 본 실시예들은 본 발명의 개시가 완전하도록 하고, 본 발명이 속하는 기술분야에서 통상의 지식을 가진 자에게 발명의 범주를 완전하게 알려주기 위해 제공되는 것이며, 본 발명은 청구항의 범주에 의해 정의될 뿐이다. 도 1은 본 발명의 일 실시예에 따른 열전재료 제조 방법을 개략적으로 나타내는 흐름도이다.도 1에 도시된 바와 같이, 본 발명에 따른 열전재료 제조 방법은 Cu-Se계 물질을 준비하는 단계(S10) 및 상기 Cu-Se계 물질을 Cu 무전해 도금하는 단계 (S20)를 포함할 수 있다.상기 Cu-Se계 물질을 준비하는 단계(S10)는 원료로서 Cu-Se계 물질을 준비하는 단계이다. 상기 Cu-Se계 물질은 CuxSe(x≤2.1)인 것이 바람직하다. x가 2.1보다 큰 조성에 대하여 Cu 무전해 도금을 진행하면 소재의 안정성을 해칠 정도로 excess Cu 양이 불필요하게 많아지는 경우가 될 수 있으므로 x는 2.1 이하인 것이 바람직하다. 특히 상기 x는 2≤x일 수 있다. 나아가, Cu 무전해 도금에 따른 효과적인 측면에서는 Cu-Se계 물질이 Cu2Se인 경우, 즉, CuxSe에서 x가 2인 경우에 가장 크다. 상기 Cu-Se계 물질은 분말 형태로 준비하는 것이 바람직하다.상기 Cu-Se계 물질을 준비하는 단계(S10)는 예를 들어 Cu2Se 분말과 같이 상용으로 나와 있는 분말이 있다면 그것을 구입하여 준비하는 것일 수도 있고, 다음 도 2를 참조하여 설명하는 바와 같이 Cu와 Se로부터 분말을 합성하여 준비하는 것일 수도 있다.도 2는 본 발명의 일 실시예에 따른 Cu-Se계 물질을 준비하는 단계를 개략적으로 나타내는 흐름도이다.도 2에 도시된 바와 같이, Cu-Se계 물질을 준비하는 단계는 혼합물 형성 단계(S110) 및 합성물 형성 단계(S120)를 포함할 수 있다.상기 혼합물 형성 단계(S110)는 원료로서 Cu와 Se를 혼합하여 혼합물을 형성할 수 있는 단계이다. 특히, 상기 S110 단계는 CuxSe(2≤x≤2.1)의 화학식에 대응되도록 Cu 및 Se를 칭량하고, 이들을 혼합함으로써 혼합물을 형성하는 단계일 수 있다.바람직하게는 상기 S110 단계는 분말 형태의 Cu 및 Se를 혼합할 수 있다. 이 경우, Cu와 Se의 혼합이 보다 잘 이루어져, CuxSe의 합성이 보다 잘 이루어질 수 있다.한편, 상기 혼합물 형성 단계(S110)에서, Cu와 Se의 혼합은 몰타르(mortar)를 이용한 핸드 밀링(hand milling), 볼 밀링(ball milling), 유성 볼밀(planetary ball mill) 등의 방식으로 수행될 수 있으나, 본 발명이 이러한 구체적인 혼합 방식에 의해 제한되는 것은 아니다.상기 합성물 형성 단계(S120)는 상기 S110 단계에서 형성된 혼합물을 열처리함으로써 CuxSe(2≤x≤2.1)로 표시된 물질을 합성할 수 있는 단계이다. 예를 들어, 상기 S120 단계는 Cu와 Se의 혼합물을 퍼니스(furnace)에 투입하여 소정 온도에서 소정 시간 동안 가열함으로써, CuxSe 화합물이 합성되도록 할 수 있다.바람직하게는 상기 S120 단계는 고체상 반응(Solid State Reaction; SSR) 방식으로 수행되는 것이 좋다. 예를 들어, 상기 S120 단계는 200℃ 내지 650℃의 온도 범위에서 1시간 내지 24시간 동안 수행될 수 있다. 특히, 상기 S120 단계는 500℃의 온도 조건 하에서 15시간 동안 수행될 수 있다.상기 S120 단계에서, CuxSe 합성을 위해 Cu와 Se의 혼합물은 초경 몰드에 넣어져 펠렛(pellet) 형태로 만들어지고, 이러한 펠렛 형태의 혼합물은 퓨즈드 실리카 튜브(fused silica tube) 안에 넣어져 진공 밀봉될 수 있다. 그리고, 이와 같이 진공 밀봉된 혼합물은 퍼니스에 투입되어 열처리될 수 있다. 분말 형태의 CuxSe 합성물을 얻기 위하여, 상기 S120 단계에서 형성된 합성물을 분쇄하는 단계가 상기 S120 단계 이후에 추가적으로 수행될 수 있다.동일한 조성의 열전재료라 할지라도, 원료간 반응 방식에 따라 열전 성능에 차이가 있을 수 있는데, 본 발명에 따른 화합물 반도체의 경우, 다른 방식, 이를테면 melting 방식보다는 SSR 방식에 의해 각 원료가 반응되도록 할 때, 제조된 화합물 반도체의 열전 성능이 보다 향상될 수 있다. 다시 도 1을 참조하여, 본 발명에 따른 열전재료 제조 방법에 따라 상기 Cu-Se계 물질을 Cu 무전해 도금하는 단계(S20)를 수행한다. 금속 이온이 전기의 힘에 의해서 음극에 석출되는 전기 도금은 일종의 환원 반응이다. 이 환원 반응을 외부 전기의 힘으로 하지 않고, 환원제의 힘으로 금속의 석출을 이루게 하는 방법이 무전해 도금이다. 환원제는 산화 환원 반응에서 자신은 산화되면서 상대 물질을 환원시키는 물질이다. 본 발명에 따르면 특히, 상기 Cu 무전해 도금하는 단계(S20)는 상기 Cu-Se계 물질에 환원제를 적용하여 상기 Cu-Se계 물질 표면을 활성화시키는 단계; 및 표면이 활성화된 Cu-Se계 물질에 Cu염 도금 용액을 적용하여 도금을 진행하는 단계를 포함한다. 상기 환원제는 알데히드계, NaBH4, LiBH4, 히드라진, 차아인산염 및 DMAB(디메틸 아민보란) 중 적어도 어느 하나일 수 있다. 바람직한 실시예에서, 상기 환원제는 HCHO(포름알데히드)이다. 상기 Cu염 도금 용액은 주석산나트륨칼륨 4수화물(Sodium potassium tartrate tetrahydrate)을 초순수에 넣어 수용액을 형성하는 단계; 상기 수용액에 NaOH를 첨가하여 pH를 조절하는 단계; 및 상기 pH가 조절된 용액에 CuSO4를 첨가하는 단계를 포함하여 제조할 수 있다. 여기서 pH는 사용하는 환원제의 동작범위에 맞도록 조절한다. 예를 들어 환원제로 HCHO를 사용하는 경우, HCHO는 알칼리성 용액 중에서 강력한 환원력을 나타내므로, 상기 수용액의 pH는 예컨대 11 ~ 13으로 조절하는 것과 같다. 이러한 Cu염 도금 용액은 염기 분위기에서 Cu가 이온 상태로 안정화될 수 있도록 하는 착화합물 형태이다. 상기 Cu염 도금 용액에는 환원제가 소량 포함될 수도 있다. 도 3은 본 발명의 일 실시예에 따른 Cu 무전해 도금하는 단계를 개략적으로 나타내는 흐름도이다. 도 3에 도시된 바와 같이, Cu 무전해 도금하는 단계는 환원제 적용 단계(S210) 및 Cu염 도금 용액 적용 단계(S220)를 포함할 수 있다.준비된 상기 Cu-Se계 물질, 예를 들어 도 2를 참조하여 설명한 방법으로 합성한 분말 형태의 CuxSe 합성물에 환원제인 HCHO 및 초순수를 적용하여 상기 합성물 표면에 HCHO를 도포한다. 그런 다음, 상기 HCHO가 도포된 합성물에 Cu염 도금 용액을 적용하여 도금을 진행한다. 그리고 나서, 상기 도금이 진행된 합성물을 원심 분리하고 상층액을 제거하여 도금을 종료한다. HCHO는 염기 분위기에서 강한 환원력을 통해 도금하고자 하는 물질 표면을 활성화시킨다. HCHO를 적용한 이후에 Cu염 도금 용액을 적용하면, 활성화된 위치에서 Cu 이온이 환원된다. Cu염 도금 용액 안의 Cu 이온은 염기 분위기에서 이온 상태로 안정하게 존재하다가 합성물 표면의 HCHO와 접촉되면 환원되어 Cu 금속이 되면서 합성물 표면에 도금이 된다. Cu염 도금 용액을 적용한 후에 환원제를 적용하는 경우에 비하여, 본 발명에서와 같이 환원제를 적용한 후에 Cu염 도금 용액을 적용하는 것이 도금을 해야 할 Cu-Se계 물질 표면이 아니라 도금 용액상에서 Cu가 석출되어 버리는 자가 환원 석출을 크게 줄일 수 있다.본 발명에서는 Cu 염 도금 용액 안에서 Cu의 금속화(metallization)가 일어나 이미 Cu로 환원이 된 상태이기 때문에 그 상부에 또 다시 Cu 이온이 붙으면서 다시 금속화가 될 수 있다. 따라서, 침적에 의한 치환반응이나 앞서 언급한 방법에서 도금층이 일정 두께에 도달하면 더 이상 반응하지 않는 것과는 달리 연속적인 도금이 가능하다. 본 발명에 따르면 도금 용액의 농도나 도금 시간을 조절함에 따라서 도금양이 증가하는 것을 기대할 수 있고 그것의 제어가 가능하기 때문에 Cu 도금양에 대한 정확한 제어가 가능하여 최종적으로 목표하는 조성의 Cu-Se계 물질을 얻을 수 있다. 본 발명에서 Cu 무전해 도금을 하는 이유는 단순하게 Cu excess한 조성을 형성하기 위함이 아니고 Cu 무전해 도금을 통해 Cu 나노입자를 형성 및 제어하기 위함이다. Cu-Se계 물질을 Cu 무전해 도금함으로써 Cu-Se계 물질 표면에 Cu 나노입자를 형성할 수 있고, 이렇게 Cu 나노입자가 표면에 형성된 Cu-Se계 물질은 소결시 자연스럽게 Cu-Se 결정립계에서 포논 산란 중심의 작용을 하고 입성장도 억제하여 열전재료의 성능을 극대화할 수 있다. 이와 같은 Cu 무전해 도금으로 얻으려 하는 열전재료는 바람직하게는 다음과 같은 화학식 1로 표시될 수 있다.003c#화학식 1003e#CuySe상기 화학식 1에서, y는 양의 유리수이다.특히, 상기 화학식 1에서, y는 2003c#y≤2.6이다. 바람직하게는 상기 화학식 1에서, y≤2.2의 조건을 만족하는 것이 좋다. 특히, 상기 화학식 1에서, y003c#2.2일 수 있다. 더욱 바람직하게는 상기 화학식 1에서, y≤2.15의 조건을 만족하는 것이 좋다. 특히, 상기 화학식 1에서, y≤2.1의 조건을 만족하도록 구성될 수 있다. 또한 바람직하게는 상기 화학식 1에서, 2.01≤y의 조건을 만족하는 것이 좋다. 특히, 상기 화학식 1에서, 2.01003c#y일 수 있다. 더욱 바람직하게는 상기 화학식 1에서, 2.025≤y의 조건을 만족하는 것이 좋다. 이와 같은 조건에서 본 발명에 따른 열전 재료의 열전 변환 성능이 더욱 향상될 수 있다. 특히, 상기 화학식 1에서, 2.04003c#y의 조건을 만족하는 것이 좋다. 바람직하게는 상기 화학식 1에서, 2.05≤y의 조건을 만족하는 것이 좋다. 더욱 바람직하게는 상기 화학식 1에서, 2.075≤y의 조건을 만족하는 것이 좋다. 본 발명에 따른 열전 재료는 화학식을 기초로 판단해볼 때, 종래 Cu-Se계 열전 재료에 비해 Cu가 상대적으로 많이 포함될 수 있다. 바람직하게는 본 발명에 따른 열전재료 제조 방법은 도 4에 도시한 바와 같이 Cu 무전해 도금하는 단계(S20) 이후에, 가압 소결하는 단계(S30)를 더 포함할 수 있다.여기서, 상기 S30 단계는 핫 프레스(Hot Press; HP) 방식이나 방전 플라즈마 소결(Spark Plasma Sintering; SPS) 방식에 의해 수행되는 것이 좋다. 본 발명에 따른 열전재료의 경우, 이러한 가압 소결 방식에 의해 소결될 때, 높은 소결 밀도와 열전 성능 향상 효과를 얻기 용이할 수 있다. 특히, SPS 소결 방식은 분말 성형체의 입자 간극에 직접 펄스상의 전기 에너지를 투입하여, 불꽃 방전에 의해 순식간에 발생하는 방전 플라즈마의 고에너지를 열확산, 전기장의 작용 등에 의해 효과적으로 응용하는 공정이다. 급속한 승온이 가능하기 때문에 입자의 성장을 제어할 수 있고, 단시간에 치밀한 소결체를 얻을 수 있으며, 난소결 재료라도 용이하게 소결 가능하다는 장점이 있다. 예를 들어, 상기 가압 소결 단계는 30MPa 내지 200MPa의 압력 조건 하에서 수행될 수 있다. 또한, 상기 가압 소결 단계는 300℃ 내지 800℃의 온도 조건 하에서 수행될 수 있다. 그리고, 상기 가압 소결 단계는 상기 압력 및 온도 조건 하에서 1분 내지 12시간 동안 수행될 수 있다.또한, 상기 S30 단계는 진공 상태, 또는 수소를 일부 포함하고 있거나 수소를 포함하지 않는 Ar, He, N2 등의 기체를 흘리면서 수행될 수 있다.이러한 가압 소결까지 진행하여 제조한 열전재료는 조성적 측면에서 상기 화학식 1과 같이 표시될 수 있다. 이 때, Cu 중 적어도 일부는 Se와 매트릭스를 구성하지 않고 단일 원소로서 단독으로, 또는 다른 원소, 이를테면 산소와 결합한 형태로 존재할 수 있으며, 이와 같이 단독으로 또는 다른 원소와 결합한 형태로 존재하는 Cu가 나노닷과 같은 형태로 포함될 수 있다. 구체적으로 소결체는, Cu 및 Se를 포함하는 Cu-Se 매트릭스 및 Cu 함유 입자를 포함할 수 있다. 여기서, Cu 함유 입자란, 적어도 Cu를 포함하는 입자를 의미하는 것으로, Cu만으로 구성된 입자는 물론이고, Cu 이외에 다른 원소를 하나 이상 더 포함하는 입자도 이에 포함된다고 할 수 있다. 바람직하게는 상기 Cu 함유 입자는 단일 Cu 조성으로만 구성된 Cu 입자 및 Cu와 O가 결합된 Cu2O 입자 중 적어도 하나를 포함할 수 있다. 특히, 본 발명의 일 측면에 따른 열전재료 제조 방법에 의해 제조된 열전재료는 Cu 함유 입자로서 INDOT(Induce Nano DOT)을 포함할 수 있다. 여기서, INDOT(인닷)이란 열전재료의 형성 과정 중에 자발적으로 생성되는 나노미터 크기(이를테면, 직경이 1 나노미터 내지 100 나노미터 크기)의 입자를 의미한다고 할 수 있다. 다시 말해, 본 발명에 있어서, INDOT은 열전재료의 형성 과정 중에, 외부에서 강제로 열전재료 내로 투입된 것이 아니라, 열전재료 내부에서 스스로 형성된 입자라 할 수 있다. 더욱이, 본 발명에 있어서 이러한 나노닷, 즉 INDOT은 반도체의 결정립계(grain boundary)에 존재할 수 있다. 그리고, 이러한 INDOT은 본 발명에 따른 열전재료 제조 방법 중, 특히 소결 과정(S30)에서 결정립계(결정 계면)에 생성될 수 있다. 즉, 본 발명의 일 측면에 따른 열전재료 제조 방법의 경우, 가압 소결 과정 중에, Cu 및 Se를 구비하는 매트릭스의 결정 계면에 Cu 함유 입자가 자발적으로 생성될 수 있다. 그리고, 이러한 Cu 함유 입자는 이러한 의미에서 반도체의 결정립계에 자발적으로 유도되는 나노닷(induced nano-dot on grain boundary)으로서, INDOT이라고 정의될 수 있다. 본 발명의 이러한 측면에 의하면, Cu-Se 매트릭스 및 INDOT을 포함하는 열전재료가 제조된다고 할 수 있다. 본 발명의 이러한 측면에 의하면, Cu 함유 입자를 열전재료 내부, 특히 결정계면으로 투입하기 위한 고도의 노력을 기울이지 않아도 되므로, 열전 성능을 향상시키기 위한 Cu 함유 입자의 형성이 용이하게 이루어질 수 있다.가압 소결로 얻어진 벌크 열전재료는 절단 가공 등의 방법으로 성형하여 열전소자를 얻을 수 있다. 이러한 소자를 절연기판 위에 전극과 함께 집적하면 열전모듈이 된다. 절연기판으로서는 사파이어, 실리콘, 파이렉스, 석영 기판 등을 이용할 수 있다. 전극의 재질은 알루미늄, 니켈, 금, 티타늄 등 다양하게 선택될 수 있으며, 그 크기 또한 다양하게 선택될 수 있다. 전극이 패터닝되는 방법은 종래 알려져 있는 패터닝 방법을 제한 없이 사용할 수 있으며, 예를 들어 리프트 오프 반도체 공정, 증착 방법, 포토리소그래피법 등을 사용할 수 있다.본 발명에 따른 열전재료는 열전 변환 재료의 성능 지수값인 ZT가 크다. 또한, 제백 계수가 크고 열전도도가 낮아 열전 변환 성능이 우수하다. 따라서, 본 발명에 따른 열전재료는, 종래의 열전 변환 재료를 대체하거나 종래의 화합물 반도체에 더하여 열전 변환 소자에 유용하게 이용될 수 있다. 상기 열전재료를 포함하는 열전소자, 열전모듈 및 열전장치는 예를 들어 열전냉각시스템, 열전발전시스템일 수 있고, 상기 열전냉각시스템은, 무냉매 냉장고, 에어컨 등의 범용 냉각기기, 마이크로 냉각시스템, 공조기, 폐열 발전 시스템 등을 들 수 있으나, 이에 한정되는 것은 아니다. 상기 열전냉각시스템의 구성 및 제조방법에 대해서는 당업계에 공지되어 있는 바 본 명세서에서는 구체적인 기재를 생략한다.또한, 본 발명에 따른 열전재료는 태양 전지의 광흡수층으로 이용될 수도 있다. 태양 전지는, 태양광이 입사되는 쪽에서부터 순차적으로, 전면 투명 전극, 버퍼층, 광흡수층, 배면 전극 및 기판 등이 적층된 구조로 제조할 수 있다. 가장 아래에 위치하는 기판은 유리로 이루어질 수 있으며, 그 위에 전면적으로 형성되는 배면 전극은 Mo 등의 금속을 증착함으로써 형성될 수 있다. 이어서, 배면 전극 상부에 본 발명에 따른 열전재료의 층을 적층함으로써 상기 광흡수층을 형성할 수 있다. 이러한 광흡수층의 상부에는, 전면 투명 전극으로 사용되는 ZnO층과 광흡수층 간의 격자 상수 차이 및 밴드갭 차이를 완충하는 버퍼층이 존재할 수 있는데, 이러한 버퍼층은 CdS 등의 재료를 CBD(Chemical Bath Deposition) 등의 방법으로 증착함으로써 형성될 수 있다. 다음으로, 버퍼층 위에 ZnO나 ZnO 및 ITO의 적층막으로 전면 투명 전극이 스퍼터링 등의 방법으로 형성될 수 있다.또한, 본 발명에 따른 화합물 반도체는 적외선을 선택적으로 통과시키는 적외선 윈도우나 적외선 센서 등에도 적용될 수 있다.이하, 본 발명을 보다 구체적으로 설명하기 위해 실시예 및 비교예를 들어 상세하게 설명하기로 한다. 다만, 본 발명에 따른 실시예는 여러 가지 다른 형태로 변형될 수 있으며, 본 발명의 범위가 아래에서 상술하는 실시예에 한정되는 것으로 해석되어서는 안 된다. 본 발명의 실시예는 당업계에서 평균적인 지식을 가진 자에게 본 발명을 보다 완전하게 설명하기 위해서 제공되는 것이다.실시예분말 형태의 Cu 및 Se를, Cu2Se의 화학식에 맞도록 칭량한 후, 알루미나 몰타르(alumina mortar)에 넣고 혼합하였다. 혼합된 재료는 초경 몰드에 넣어 펠렛을 만들고 퓨즈드 실리카 튜브(fused silica tube)에 넣고 진공 밀봉하였다. 그리고, 이를 박스 퍼니스(box furnace)에 넣어 500℃에서 15시간 가열하고, 가열 후에는 실온까지 천천히 식혀 Cu2Se 합성물을 얻었다. 그리고, 이러한 Cu2Se 합성물을 분쇄하여 분말 형태로 만든 후 Cu 무전해 도금을 실시하였다. 무전해 도금은 아래와 같은 상세 내용으로 진행하였다.먼저 50mL 원심관에 Cu2Se 합성물 분말 5g을 넣고 0.4mL HCHO 및 10mL 초순수를 순서대로 넣고 흔들어 Cu2Se 합성물 분말에 HCHO를 도포하였다. 그런 다음, 10mL의 Cu염 도금 용액을 넣고 흔들어 도금을 진행하였다. 도금 진행시간은 150초, 300초, 600초로 하였으며 각각 실시예 1, 실시예 2, 실시예 3이다. Cu염 도금 용액은 다음의 방법으로 제조한 것을 사용하였다. 먼저 주석산나트륨칼륨 4수화물 14g을 초순수 80mL에 넣어 수용액을 형성하였다. 이 때, 초음파처리(sonication)를 이용하였다. 다음으로 이 수용액에 NaOH 4g를 첨가하여 무색투명한 용액이 될 때까지 기다렸다. 무색투명해진 용액 20mL당 CuSO4 3g을 첨가하였다. CuSO4 첨가시 석출물이 생성되는 경우에는 초음파처리를 통하여 용해시켰다. 도금 진행 후에는 4000rpm으로 10분간 원심 분리하고 상층액을 제거하여 도금을 종료하였다. 상층액 제거 후 남은 침전물에 대해서는 초순수로 2회 세척한 후 오븐에서 하룻밤 건조시켜 최종 열전재료 분말을 수득하였다.열전재료 분말은 핫 프레스용 초경 몰드에 충진한 후, 650℃의 조건으로, 진공 상태에서 핫 프레스 소결하여 실시예 시료를 얻었다. 이때, 소결 밀도는 이론값 대비 98% 이상이 되도록 하였다. 비교예분말 형태의 Cu 및 Se를, Cu2Se의 화학식에 맞도록 칭량한 후, 상기 실시예 1과 동일한 방식으로 혼합 및 합성 과정을 거쳐 Cu2Se 합성물을 얻었다. 그리고, 이에 대하여 상기 실시예와 동일한 방식으로 소결 과정을 거쳐 비교예 시료를 얻었다.이와 같이 얻어진 실시예 1~3 시료 및 비교예 시료에 대해서 ICP-OES 분석을 통하여 다음 표 1과 같이 Cu와 Se의 몰분율을 확인하였다. 이와 같이 도금 시간에 따른 Cu 도금양은 증가하는 것을 확인할 수 있다.실시예 1~2 시료 및 비교예 시료에 대해서 소결하기 전 분말 상태일 때의 SEM 사진들을 도 5에 도시하였다. 도 5에서 (a)는 도금을 진행하지 않은 비교예의 경우이고, (b)는 실시예 1, (c)는 실시예 2인 경우이다. 도면에서 상단은 고배율 사진, 하단은 저배율 사진이다. SEM 사진들에서 보는 바와 같이, Cu 무전해 도금시 분말 표면에 표면 입자와는 다른 수십 nm급 입자가 형성되는 것을 확인할 수 있다. 실제로 나노스케일로 형성되는 Cu 입자는 일부 산화되어 Cu/Cu2O의 형태로 존재한다. 본 발명의 실시예에 따른 소결체의 경우 특히 가압 소결하는 단계 중에, Cu 및 Se를 구비하는 매트릭스의 결정 계면에 Cu 함유 입자가 형성된 상태로 얻어진다. 이미 산화되어 형성된 Cu2O의 경우는 매우 안정하기 때문에 소결시에 변화가 없이 그대로 유지되어 최종 소결체 구조 안에서 상기 Cu 함유 입자는 단일 Cu 입자 및 Cu2O 입자의 혼합물로 이루어지게 된다. 상기 비교예 시료 및 실시예 2 시료 두 가지에 대하여, ZEM-3(Ulvac-Riko, Inc)를 사용하여 소정 온도 간격으로 시료의 전기전도도와 제백 계수를 측정하였고, 그 중 전기전도도 측정 결과에 대해서는 도 6에, 제백 계수 측정 결과에 대해서는 도 7에 도시하였다. 그리고, 이상 측정된 각각의 값들을 이용하여 파워팩터(PF)를 계산함으로써 그 결과를 도 8에 도시하였다.도 6의 결과를 참조하면, 본 발명에 따른 실시예 2 시료 두 가지의 열전재료가 비교예의 열전재료에 비해, 전체 온도 측정 구간에 걸쳐, 전기전도도는 감소한 것을 볼 수 있다. 500℃의 온도 조건에서, 비교예에 따른 열전재료는 1084(S/cm)의 값을 보이는 반면, 본 발명에 따른 실시예의 열전재료는 709(S/cm)의 값을 보이므로 비교예 대비 본 발명의 경우가 34.6% 감소된 것을 알 수 있다.다음으로, 도 7의 결과를 참조하면, 본 발명에 따른 실시예 2 시료 두 가지의 열전재료가 비교예의 열전재료에 비해, 전체 온도 측정 구간에 걸쳐, 제백 계수가 높다는 것을 알 수 있다. 500℃의 온도 조건에서, 비교예에 따른 열전재료는 105.2(㎶/K)의 값을 보이는 반면, 본 발명에 따른 실시예의 열전재료는 136.1(㎶/K)의 값을 보이므로 비교예 대비 본 발명의 경우가 22.7% 향상된 것을 알 수 있다. 또한, 도 8의 결과를 참조하여 각 시료에 대한 파워팩터를 살펴보면, 본 발명에 따른 실시예 2 시료 두 가지의 열전재료가 비교예의 열전재료에 비해, 그 값이 높다는 것을 알 수 있다. 500℃의 온도 조건에서, 비교예에 따른 열전재료는 12.2(㎼/cm/K2)의 값을 보이는 반면, 본 발명에 따른 실시예의 열전재료는 13.2(㎼/cm/K2)의 값을 보이므로 비교예 대비 본 발명의 경우가 7.6% 향상된 것을 알 수 있다.그리고, 상기 비교예 시료 및 실시예 2 시료 두 가지에 대하여, LFA457(Netzsch)를 사용하여 Laser flash method 방식으로 열 확산도(TD)를 측정하였고, 그 결과를 도 9에 도시하였다. 또한, 열 확산도에 시료의 밀도와 비열을 곱하여 시료의 열전도도를 측정하여 그 결과에 대해서는 도 10에 도시하였고, 이상 측정된 각각의 값들을 이용하여 ZT값을 계산함으로써, 그 결과를 도 11에 도시하였다. 우선, 도 9의 결과를 참조하면, 본 발명에 따른 실시예 2 시료 두 가지의 열전재료가 비교예의 열전재료에 비해, 전체 온도 측정 구간에 걸쳐, 열 확산도가 현저하게 낮다는 것을 알 수 있다. 특히, 본 발명에 따른 실시예 시료는 온도 범위 전체 구간에 걸쳐 열확산도가 0.7 mm2/s 미만으로서, 다른 비교예 시료에 비해 현저하게 낮음을 알 수 있다.  도 10을 참조하면, 본 발명에 따른 실시예 2 시료 두 가지의 열전재료가 비교예의 열전재료에 비해, 전체 온도 측정 구간에 걸쳐, 열 전도도가 현저하게 낮다는 것을 알 수 있다. 500℃의 온도 조건에서, 비교예에 따른 열전재료는 1.71(W/mK)의 값을 보이는 반면, 본 발명에 따른 실시예의 열전재료는 1.18(W/mK)의 값을 보이므로 비교예 대비 본 발명의 경우가 31.0% 감소된 것을 알 수 있다.Cu 무전해 도금으로 도금한 Cu 나노입자 또는 이것이 산화된 나노입자는 Cu-Se 격자와 격자 사이에 위치할 수 있으며 이들 격자와 계면을 형성할 수 있다. 이러한 계면에서 포논의 산란이 일어남으로써 격자 열전도도가 감소함에 따른 결과이다. 도 11을 참조하면, 본 발명에 따른 실시예 2 시료 두 가지의 열전재료가 비교예의 열전재료에 비해, 전체 온도 측정 구간에 걸쳐, ZT값이 크게 높다는 것을 알 수 있다. 특히, 비교예에 따른 열전재료의 경우, 대체적으로 ZT값이 매우 낮으며, 더욱이 100℃ 내지 300℃의 저온 구간에서는 ZT값이 0.2 이하로 매우 낮은 값을 보이고 있다. 이에 반해, 본 발명의 실시예에 따른 열전재료의 경우, 500℃ 미만의 저온 내지 중온 구간에서도 비교예에 비해 매우 높은 ZT값을 갖는다는 것을 알 수 있다. 개략적으로, 본 발명의 실시예에 따른 열전재료는 비교예의 재료에 비해, 2배 정도의 높은 ZT값 성능 향상을 보이고 있다.보다 구체적으로 살펴보면, 비교예에 따른 열전재료는 100℃의 온도 조건에서 ZT값이 대체로 0.15 내지 0.1 이하의 매우 낮은 성능을 보이는 반면, 본 발명에 따른 실시예의 열전재료는 100℃의 온도 조건에서도 0.3 이상의 높은 성능을 보이고 있다.또한, 300℃의 온도 조건에서, 비교예에 따른 열전재료는 ZT값이 약 0.2 부근에 존재하는 반면, 본 발명에 따른 실시예의 열전재료는 0.4 이상의 값을 보여 큰 차이를 나타내고 있다.또한, 400℃의 온도 조건에서, 비교예에 따른 열전재료는 ZT값이 0.3 정도의 값을 보이고 있는 반면, 본 발명에 따른 실시예의 열전재료는 0.6 상의 값을 보이고 있다.또한, 500℃의 온도 조건에서, 비교예에 따른 열전재료는 0.55의 값을 보이는 반면, 본 발명에 따른 실시예의 열전재료는 0.86의 값을 보이므로 비교예 대비 본 발명의 경우가 36% 향상된 것을 알 수 있다. 이상의 결과를 종합하면, 본 발명의 각 실시예에 따른 열전재료는 비교예에 따른 종래의 열전재료에 비해, 전체 온도 구간에 걸쳐, 전기전도도는 하락하나 제벡 계수가 상승하여 파워팩터, 즉 출력인자가 상승하고, 열 확산도와 열전도도가 현저하게 낮아져 ZT값이 현저하게 커짐을 알 수 있다. 그러므로, 본 발명에 따라 제조된 열전재료는 열전 변환 성능이 뛰어나다고 할 수 있으며, 이에 열전 변환 재료로서 매우 유용하게 이용될 수 있다.본 발명은 열전 변환 소자 제조에 이용될 수 있다. 즉, 열전 변환 소자는 본 발명에 따른 제조 방법에 의해 제조된 열전재료를 포함할 수 있다. 특히, 본 발명에 따라 제조된 열전재료는 종래의 열전재료, 특히 Cu-Se계 열전재료에 비해 넓은 온도 범위에서 ZT값이 효과적으로 향상될 수 있다. 그러므로, 본 발명에 따라 제조된 열전재료는 종래의 열전 변환 재료를 대체하거나 종래의 화합물 반도체에 더하여 열전 변환 소자에 유용하게 이용될 수 있다.더욱이, 본 발명은 폐열원 등을 이용하여 열전 발전을 하는 열전 발전 장치에도 이용될 수 있다. 즉, 열전 발전 장치는 본 발명에 따라 제조된 열전재료를 포함할 수 있다. 본 발명에 따라 제조된 열전재료의 경우, 100℃ 내지 600℃의 온도 영역대와 같이, 넓은 온도 범위에서 높은 ZT값을 보이므로, 열전 발전에 더욱 유용하게 적용될 수 있다.이상과 같이, 본 발명은 비록 한정된 실시예와 도면에 의해 설명되었으나, 본 발명은 이것에 의해 한정되지 않으며 본 발명이 속하는 기술분야에서 통상의 지식을 가진 자에 의해 본 발명의 기술사상과 아래에 기재될 특허청구범위의 균등범위 내에서 다양한 수정 및 변형이 가능함은 물론이다.